(57)【要約】      （修正有）【課題】顔料分散型の着色組成物を越える高輝度化と高色純度化を実現し得る、カラーフィルタ用着色組成物を提供する。【解決手段】（Ａ）下記式（１）で表される化合物を含む着色剤、（Ｂ）バインダー樹脂、及び（Ｃ）多官能性単量体を含有することを特徴とするカラーフィルタ用着色組成物。2013130632.tif 000009〔式中、Ｒ1は、それぞれ独立して、炭素数３〜１６の直鎖、分岐鎖若しくは環状のアルキル基等を表わし、Ｒ3は、炭素数１〜８の直鎖若しくは分岐鎖のアルキル基を表わし、ｑは、２〜４の整数であり；Ｒ4は、それぞれ独立して、水素原子又はハロゲン原子を表わし；Ｒ5は、炭素数１〜８の直鎖、分岐鎖又は環状のアルキル基を表わし；Ｒ6は、炭素数１〜１６の直鎖若しくは分岐鎖のアルキル基又は炭素数２〜８のアルコキシアルキル基を表わし；ｐは、２又は３であり；ｒは、ｐ及びｒの合計（ｐ＋ｒ）が５の整数。〕【選択図】なし【特許請求の範囲】
【請求項１】
（Ａ）下記式（１）で表される化合物を含む着色剤、
（Ｂ）バインダー樹脂、及び
（Ｃ）多官能性単量体
を含有することを特徴とするカラーフィルタ用着色組成物。
【化１】
2013130632.tif 000008
〔式中、
Ｒ1は、それぞれ独立して、炭素数３〜１６の直鎖、分岐鎖若しくは環状のアルキル基、炭素数３〜１６のアルケニル基、炭素数７〜１６のアラルキル基、炭素数６〜１６のアリール基、炭素数３〜８のアルコキシアルキル基、炭素数３〜８のアルコキシカルボニルアルキル基又は−（Ｒ2Ｏ）qＲ3を表わす。但し、Ｒ2は、それぞれ独立して、炭素数１〜３のアルカンジイル基を表わし、Ｒ3は、炭素数１〜８の直鎖若しくは分岐鎖のアルキル基を表わし、ｑは、２〜４の整数である。；
Ｒ4は、それぞれ独立して、水素原子又はハロゲン原子を表わし；
Ｒ5は、炭素数１〜８の直鎖、分岐鎖又は環状のアルキル基を表わし；
Ｒ6は、炭素数１〜１６の直鎖若しくは分岐鎖のアルキル基又は炭素数２〜８のアルコキシアルキル基を表わし、；
ｐは、２又は３であり；
ｒは、ｐ及びｒの合計（ｐ＋ｒ）が５となる整数である。〕
【請求項２】
（Ａ）着色剤として更に緑色顔料を含む、請求項１に記載のカラーフィルタ用着色組成物。
【請求項３】
前記（Ｂ）バインダー樹脂の酸価が８０〜３００ｍｇＫＯＨ／ｇである、請求項１又は２に記載のカラーフィルタ用着色組成物。
【請求項４】
更に（Ｄ）光重合開始剤を含む、請求項１〜３のいずれか１項に記載のカラーフィルタ用着色組成物。
【請求項５】
請求項１〜４のいずれか１項に記載の着色組成物を用いて形成された着色層を備えてなるカラーフィルタ。
【請求項６】
請求項５に記載のカラーフィルタを具備するカラー液晶表示素子。
【発明の詳細な説明】
【技術分野】
【０００１】
本発明は、カラーフィルタ用着色組成物、カラーフィルタ及び表示素子に関わり、より詳しくは、透過型あるいは反射型のカラー液晶表示素子、カラー撮像管素子、有機ＥＬ表示素子等に用いられるカラーフィルタに有用な着色層の形成に用いられる着色組成物、当該着色組成物を用いて形成された着色層を備えるカラーフィルタ、並びに当該カラーフィルタを具備するカラー液晶表示素子に関する。
【背景技術】
【０００２】
着色感放射線性組成物を用いてカラーフィルタを製造するに当たっては、基板上に、顔料分散型の着色感放射線性組成物を塗布して乾燥したのち、乾燥塗膜を所望のパターン形状に放射線を照射（以下、「露光」という。）し、現像することにより、各色の画素を得る方法（特許文献１〜２）が知られている。また、顔料分散型の着色熱硬化性樹脂組成物を用いてインクジェット方式により各色の画素を得る方法（特許文献３）も知られている。
【先行技術文献】
【特許文献】
【０００３】
【特許文献１】特開平２−１４４５０２号公報
【特許文献２】特開平３−５３２０１号公報
【特許文献３】特開２０００−３１０７０６号公報
【発明の概要】
【発明が解決しようとする課題】
【０００４】
ところで、テレビ、モニター等のカラー液晶表示素子には、高輝度化と色再現領域の拡大が求められており、そのためカラー液晶表示素子を構成するカラーフィルタについても、近年ますます高い光透過率と高い色純度を有するものが要求されている。
しかしながら、従来の顔料分散型の着色組成物では、輝度と色純度を高めることに限界がきている。以上のような背景から、従来の顔料分散型の着色組成物を越える高輝度化と高色純度化を実現し得る、カラーフィルタ用着色組成物の開発が強く求められている。
【０００５】
したがって、本発明の課題は、顔料分散型の着色組成物を越える高輝度化と高色純度化を実現し得る、カラーフィルタ用着色組成物を提供することにある。さらに本発明の課題は、当該着色組成物を用いて形成された着色層を備えるカラーフィルタ、及び当該カラーフィルタを具備するカラー液晶表示素子を提供することにある。
【課題を解決するための手段】
【０００６】
かかる実情に鑑み、本発明者らは、鋭意研究を行ったところ、特定の黄色染料を用いることで上記課題を解決することができることを見出し、本発明を完成した。
即ち、本発明は、（Ａ）下記式（１）で表される化合物（以下、「特定黄色染料」とも称する。）を含む着色剤、（Ｂ）バインダー樹脂及び（Ｃ）多官能性単量体を含有することを特徴とするカラーフィルタ用着色組成物を提供するものである。
【０００７】
【化１】
2013130632.tif 000002
【０００８】
〔式中、
Ｒ1は、それぞれ独立して、炭素数３〜１６の直鎖、分岐鎖若しくは環状のアルキル基、炭素数３〜１６のアルケニル基、炭素数７〜１６のアラルキル基、炭素数６〜１６のアリール基、炭素数３〜８のアルコキシアルキル基、炭素数３〜８のアルコキシカルボニルアルキル基又は−（Ｒ2Ｏ）qＲ3を表わす。但し、Ｒ2は、それぞれ独立して、炭素数１〜３のアルカンジイル基を表わし、Ｒ3は、炭素数１〜８の直鎖若しくは分岐鎖のアルキル基を表わし、ｑは、２〜４の整数である。；
Ｒ4は、それぞれ独立して、水素原子又はハロゲン原子を表わし；
Ｒ5は、炭素数１〜８の直鎖、分岐鎖又は環状のアルキル基を表わし；
Ｒ6は、炭素数１〜１６の直鎖若しくは分岐鎖のアルキル基又は炭素数２〜８のアルコキシアルキル基を表わし、；
ｐは、２又は３であり；
ｒは、ｐ及びｒの合計（ｐ＋ｒ）が５となる整数である。〕
【０００９】
また、本発明は、該着色組成物を用いて形成された着色層を備えてなるカラーフィルタ、及び該カラーフィルタを具備するカラー液晶表示素子を提供するものである。ここで、「着色層」とは、カラーフィルタに用いられる各色画素、ブラックマトリックス等を意味する。
【発明の効果】
【００１０】
本発明の着色組成物を用いれば、輝度及び色純度の極めて高い画素を有するカラーフィルタを得ることができる。
しがたって、本発明の着色組成物は、カラー液晶表示素子用カラーフィルタ、固体撮像素子の色分解用カラーフィルタ、有機ＥＬ表示素子用カラーフィルタを始めとする各種のカラーフィルタの作製に極めて好適に使用することができる。
【発明を実施するための形態】
【００１１】
以下、本発明について詳細に説明する。
カラーフィルタ用着色組成物
以下、本発明のカラーフィルタ用着色組成物（以下、単に「着色組成物」と称する。）の構成成分について説明する。
【００１２】
−（Ａ）着色剤−
本発明の着色組成物は、（Ａ）着色剤として、特定黄色染料、即ち上記式（１）で表される化合物を含有することを特徴とする。
【００１３】
上記式（１）中、Ｒ1は、炭素数３〜１６の直鎖、分岐鎖若しくは環状のアルキル基、炭素数３〜１６のアルケニル基、炭素数７〜１６のアラルキル基、炭素数６〜１６のアリール基、炭素数３〜８のアルコキシアルキル基、炭素数３〜８のアルコキシカルボニルアルキル基又は−（Ｒ2Ｏ）qＲ3を表わす。この際、複数の式：−Ｃ（＝Ｏ）ＯＲ1で表わされる基は、それぞれ、同一であっても又は異なるものであってもよい。即ち、複数のＲ1は、同一であっても又は異なるものであってもよい。
【００１４】
ここで、Ｒ1におけるアルキル基は、炭素数が３〜１６であれば特に制限されず、直鎖、分岐鎖及び環状のいずれであってもよい。なお、アルキル基が炭素数１又は２である場合には、得られるアゾ化合物は、溶剤溶解性に劣る。このようなアルキル基としては、具体的には、プロピル基、イソプロピル基、ｎ−ブチル基、イソブチル基、ｓｅｃ−ブチル基、ｔｅｒｔ−ブチル基、ペンチル基、イソペンチル基、ネオペンチル基、ヘキシル基、シクロヘキシル基、ヘプチル基、オクチル基、２−エチルヘキシル基、ノニル基、デシル基、ウンデシル基、ドデシル基、トリデシル基、テトラデシル基、ペンタデシル基、ヘキサデシル基などが挙げられる。これらのうち、溶剤溶解性、耐熱性、樹脂との相溶性など、特に溶剤溶解性などを考慮すると、炭素数３〜１０の直鎖若しくは分岐鎖のアルキル基が好ましく、炭素数３〜８の直鎖若しくは分岐鎖のアルキル基がより好ましく、２−エチルヘキシル基、ｎ−オクチル基が特に好ましい。
【００１５】
また、Ｒ1におけるアルケニル基は、炭素数が３〜１６であれば特に制限されず、不飽和結合を末端に有していても内部に有していてもよい。なお、アルケニル基が炭素数２である場合には、得られるアゾ化合物は、溶剤溶解性に劣る。このようなアルケニル基としては、具体的には、１−プロペニル基、アリル基、イソプロペニル基、１−ブテニル基、２−ブテニル基、２−ペンテニル基、シス−３−ヘキセニル基などが挙げられる。これらのうち、溶剤溶解性、耐熱性、樹脂との相溶性など、特に溶剤溶解性などを考慮すると、炭素数３〜１０の直鎖若しくは分岐鎖のアルケニル基が好ましく、炭素数３〜８の直鎖若しくは分岐鎖のアルケニル基がより好ましく、２−ブテニル基が特に好ましい。
【００１６】
Ｒ1におけるアラルキル基は、炭素数が７〜１６であれば特に制限されない。このようなアラルキル基としては、具体的には、ベンジル基、キシリル基、メシチル基、クメニル基、フェネチル基、ジフェニルメチル基などが挙げられる。
【００１７】
Ｒ1におけるアリール基は、炭素数が６〜１６であれば特に制限されない。このようなアリール基としては、具体的には、フェニル基、ｏ−ビフェニル基、ｍ−ビフェニル基、ｐ−ビフェニル基、ナフチル基、１−アントリル基、２−アントリル基、５−アントリル基、１−フェナントリル基、９−フェナントリル基などが挙げられる。Ｒ1におけるアリール基は、アルキル基やアルコキシカルボニル基などの置換基を有していてもよい。このようなアリール基としては、例えば、４−ブチルフェニル基、４−（ブトキシカルボニル）フェニル基などが挙げられる。
【００１８】
Ｒ1におけるアルコキシアルキル基は、炭素数が３〜８であれば特に制限されない。なお、アルコキシアルキル基が炭素数２のメトキシメチル基である場合には、得られるアゾ化合物は、溶剤溶解性に劣る。具体的には、メトキシエチル基、メトキシペンチル基、メトキシヘキシル基、メトキシヘプチル基、エトキシエチル基、エトキシペンチル基、エトキシヘキシル基、プロポキシエチル基、プロポキシプロピル基、プロポキシブチル基、プロポキシペンチル基、ブトキシエチル基、ブトキシプロピル基、ブトキシブチル基、３−メトキシプロピル基、３−エトキシプロピル基などが挙げられる。これらのうち、溶剤溶解性、耐熱性、グラム吸光係数、樹脂との相溶性など、特に溶剤溶解性などを考慮すると、炭素数３〜６のアルコキシアルキル基が好ましく、メトキシエチル基、エトキシエチル基、ブトキシエチル基がより好ましい。
【００１９】
Ｒ1におけるアルコキシカルボニルアルキル基は、炭素数が３〜８であれば特に制限されない。このようなアルコキシカルボニルアルキル基としては、具体的には、メトキシカルボニルメチル基、エトキシカルボニルメチル基、ｎ−プロポキシカルボニルメチル基、２−（イソプロポキシカルボニル）エチル基、１−（エトキシカルボニル）エチル基、ベンジルオキシカルボニルメチル基などが挙げられる。
【００２０】
また、Ｒ1が式：−（Ｒ2Ｏ）qＲ3で表わされる基である場合、Ｒ2は、炭素数１〜３のアルカンジイル基を表わす。炭素数１〜３のアルカンジイル基としては、メチレン基、エチレン基、トリメチレン基、プロピレン基がある。これらのうち、溶剤溶解性、耐熱性、樹脂との相溶性など、特に溶剤溶解性などを考慮すると、Ｒ2は、エチレン基又はプロピレン基であることが好ましく、エチレン基であることがより好ましい。また、Ｒ3は、炭素数１〜８の直鎖又は分岐鎖のアルキル基を表わす。ここで、かかるアルキル基は、炭素数が１〜８であれば特に制限されず、直鎖及び分岐鎖のいずれでもよい。具体的には、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｎ−ヘキシル基、ｎ−ヘプチル基、ｎ−オクチル基、２−エチルヘキシル基などが挙げられる。これらのうち、溶剤溶解性、耐熱性、グラム吸光係数、樹脂との相溶性など、特に溶剤溶解性などを考慮すると、Ｒ3は、炭素数１〜５の直鎖又は分岐鎖のアルキル基が好ましく、炭素数１〜３の直鎖又は分岐鎖のアルキル基がより好ましい。また、上記式中、ｑは、オキシアルキレン単位（Ｒ2Ｏ）の繰り返し単位数を表わし、２〜４の整数である。溶剤溶解性、耐熱性、グラム吸光係数、樹脂との相溶性など、特に溶剤溶解性などを考慮すると、好ましくは、ｑは、２〜３である。
【００２１】
上記式（１）中、Ｒ4は、水素原子又はハロゲン原子を表わす。ここで、複数のＲ4は、それぞれ、同一であっても又は異なるものであってもよい。ハロゲン原子としては、フッ素原子、塩素原子、臭素原子及びヨウ素原子が挙げられる。これらのうち、溶剤溶解性、耐熱性、グラム吸光係数、樹脂との相溶性、色目（最大吸収波長）など、特に溶剤溶解性、色目（最大吸収波長）などを考慮すると、Ｒ4は、水素原子、フッ素原子、塩素原子であることが好ましく、水素原子であることがより好ましい。
【００２２】
また、上記式（１）中、ｐは、ベンゼン環上の式：−Ｃ（＝Ｏ）ＯＲ1基の置換数を表わし、２又は３であり、好ましくは２である。ここで、ｐが１である場合には、アゾ化合物は、溶剤（特にＰＧＭＥＡ及びシクロヘキサノン）溶解性に劣る。ｐが２である場合、式：−Ｃ（＝Ｏ）ＯＲ1基のベンゼン環上の置換位置は、特に制限されない。高い溶媒溶解性や樹脂相溶性を持ち、黄色としての色純度に優れることから、アゾ基の置換位置を１とする際、２，３位、３，４位又は３，５位が好ましい。特に、４位に置換した場合には、２位や３位に置換した場合と比較して最大吸収波長が長波長側にシフトし、色濃度が向上することから３，４位が特に好ましい。また、ｒは、ベンゼン環上のＲ4の置換数を表わし、ｒは、ｐ及びｒの合計（ｐ＋ｒ）が５となる整数である。
【００２３】
上記式（１）中、Ｒ5は、炭素数１〜８の直鎖、分岐鎖若しくは環状のアルキル基を表わす。ここで、Ｒ5におけるアルキル基は、炭素数が１〜８であれば特に制限されず、直鎖、分岐鎖及び環状のいずれであってもよい。具体的には、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｎ−ヘキシル基、ｎ−ヘプチル基、ｎ−オクチル基、２−エチルヘキシル基、シクロヘキシル基などが挙げられる。これらのうち、溶剤溶解性、耐熱性、樹脂との相溶性など、特に溶剤溶解性などを考慮すると、炭素数１〜６の直鎖又は分岐鎖のアルキル基が好ましく、炭素数１〜３の直鎖又は分岐鎖のアルキル基がより好ましく、メチル基、エチル基が特に好ましい。
【００２４】
また、Ｒ6は、炭素数１〜１６の直鎖若しくは分岐鎖のアルキル基又は炭素数２〜８のアルコキシアルキル基を表わす。好ましくは、Ｒ6は、炭素数１〜１６の直鎖又は分岐鎖のアルキル基を表わす。Ｒ6がアルキル基であると、溶剤溶解性、黄色としての色純度に優れる。ここで、Ｒ6におけるアルキル基は、炭素数が１〜１６であれば特に制限されず、直鎖、分岐鎖及び環状のいずれであってもよい。具体的には、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｎ−ヘキシル基、ｎ−ヘプチル基、ｎ−オクチル基、２−エチルヘキシル基、ノニル基、デシル基、ウンデシル基、ドデシル基、トリデシル基、テトラデシル基、ペンタデシル基、ヘキサデシル基などが挙げられる。これらのうち、溶剤溶解性、耐熱性、樹脂との相溶性など、特に溶剤溶解性などを考慮すると、炭素数１〜１０の直鎖又は分岐鎖のアルキル基が好ましく、炭素数１〜８の直鎖又は分岐鎖のアルキル基がより好ましく、メチル基、エチル基、ｎ−ブチル基、ｎ−オクチル基が特に好ましい。また、Ｒ6におけるアルコキシアルキル基は、炭素数が２〜８であれば特に制限されず、上記Ｒ1で例示したものに加えて、メトキシメチル基がある。
【００２５】
本発明の好ましいアゾ化合物としては、例えば、下記のアゾ化合物（ア）〜（ク）を挙げることができるが、これらに限定されるものではない。
【００２６】
【化２】
2013130632.tif 000003
【００２７】
【化３】
2013130632.tif 000004
【００２８】
本発明のアゾ化合物の製造方法は、特に制限されるものではなく、従来公知の方法を適宜利用することができる。
【００２９】
本発明の着色組成物は、着色剤として、特定黄色染料と共に更に他の着色剤を含有することができる。他の着色剤としては、特に限定されるものではなく、例えば、特定黄色染料を赤色の着色剤と共に使用することにより、赤色画素を形成するための着色組成物とすることができ、また緑色の着色剤と共に使用することにより、緑色画素を形成するための着色組成物とすることができる。
【００３０】
他の着色剤としては、顔料、染料及び天然色素の何れをも使用することができるが、輝度及び色純度の高い画素を得るという意味においては、有機顔料、有機染料が好ましい。有機顔料としては、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてピグメントに分類されている化合物、即ち下記のようなカラーインデックス（Ｃ．Ｉ．）名が付されているものを挙げることができる。
【００３１】
Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２４２、Ｃ．Ｉ．ピグメントレッド２４３、Ｃ．Ｉ．ピグメントレッド２５４、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２；
【００３２】
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー８３、Ｃ．Ｉ．ピグメントイエロー９３、Ｃ．Ｉ．ピグメントイエロー１０９、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１８０、Ｃ．Ｉ．ピグメントイエロー２１１；
【００３３】
Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ６１、Ｃ．Ｉ．ピグメントオレンジ６４、Ｃ．Ｉ．ピグメントオレンジ６８、Ｃ．Ｉ．ピグメントオレンジ７０、Ｃ．Ｉ．ピグメントオレンジ７１、Ｃ．Ｉ．ピグメントオレンジ７２、Ｃ．Ｉ．ピグメントオレンジ７３、Ｃ．Ｉ．ピグメントオレンジ７４；
【００３４】
Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８；
Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０、Ｃ．Ｉ．ピグメントブルー８０；
Ｃ．Ｉ．ピグメントグリーン７、Ｃ．Ｉ．ピグメントグリーン３６、Ｃ．Ｉ．ピグメントグリーン５８；
Ｃ．Ｉ．ピグメントブラウン２３、Ｃ．Ｉ．ピグメントブラウン２５；
Ｃ．Ｉ．ピグメントブラック１、Ｃ．Ｉ．ピグメントブラック７。
【００３５】
また、有機染料としては、例えば、下記のようなカラーインデックス（Ｃ．Ｉ．）名が付されているものを挙げることができる。
【００３６】
Ｃ．Ｉ．アシッドイエロー１１、Ｃ．Ｉ．アシッドオレンジ７、Ｃ．Ｉ．アシッドレッド３７、Ｃ．Ｉ．アシッドレッド１８０、Ｃ．Ｉ．アシッドブルー２９、Ｃ．Ｉ．ダイレクトレッド２８、Ｃ．Ｉ．ダイレクトレッド８３、Ｃ．Ｉ．ダイレクトイエロー１２、Ｃ．Ｉ．ダイレクトオレンジ２６、Ｃ．Ｉ．ダイレクトグリーン２８、Ｃ．Ｉ．ダイレクトグリーン５９、Ｃ．Ｉ．リアクティブイエロー２、Ｃ．Ｉ．リアクティブレッド１７、Ｃ．Ｉ．リアクティブレッド１２０、Ｃ．Ｉ．リアクティブブラック５、Ｃ．Ｉ．ディスパースオレンジ５、Ｃ．Ｉ．ディスパースレッド５８、Ｃ．Ｉ．ディスパースブルー１６５、Ｃ．Ｉ．ベーシックブルー４１、Ｃ．Ｉ．ベーシックレッド１８、Ｃ．Ｉ．モルダントレッド７、Ｃ．Ｉ．モルダントイエロー５、Ｃ．Ｉ．モルダントブラック７等のアゾ系染料；
【００３７】
Ｃ．Ｉ．バットブルー４、Ｃ．Ｉ．アシッドブルー４０、Ｃ．Ｉ．アシッドグリーン２５、Ｃ．Ｉ．リアクティブブルー１９、Ｃ．Ｉ．リアクティブブルー４９、Ｃ．Ｉ．ディスパースレッド６０、Ｃ．Ｉ．ディスパースブルー５６、Ｃ．Ｉ．ディスパースブルー６０等のアントラキノン系染料；
【００３８】
Ｃ．Ｉ．パッドブルー５等のフタロシアニン系染料；
Ｃ．Ｉ．ベーシックブルー３、Ｃ．Ｉ．ベーシックブルー９等のキノンイミン系染料；
Ｃ．Ｉ．ソルベントイエロー３３、Ｃ．Ｉ．アシッドイエロー３、Ｃ．Ｉ．ディスパースイエロー６４等のキノリン系染料；
Ｃ．Ｉ．アシッドイエロー１、Ｃ．Ｉ．アシッドオレンジ３、Ｃ．Ｉ．ディスパースイエロー４２等のニトロ系染料。
【００３９】
本発明において他の着色剤は、単独で又は２種以上を混合して使用することができる。
【００４０】
本発明においては、特定黄色染料を緑色の着色剤と共に使用することにより、緑色画素を形成するための着色組成物とすることが好ましい。緑色の着色剤としては、緑色顔料が好ましく、具体的には、Ｃ．Ｉ．ピグメントグリーン７、Ｃ．Ｉ．ピグメントグリーン３６及びＣ．Ｉ．ピグメントグリーン５８よりなる群から選ばれる少なくとも１種が好ましく、中でもＣ．Ｉ．ピグメントグリーン５８が好ましい。
この場合、全着色剤中、特定黄色染料の含有割合が、好ましくは１０〜９９質量％、特に好ましくは３０〜９５質量％であり、緑色の着色剤の含有割合が、好ましくは１〜９０質量％、特に好ましくは５〜７０質量％である。
【００４１】
（Ａ）着色剤の含有割合は、輝度及び色純度に優れる画素を形成する点から、通常、着色組成物の固形分中に５〜７０質量％、好ましくは５〜６０質量％である。ここで固形分とは、後述する溶媒以外の成分である。
【００４２】
本発明において着色剤として顔料を使用する場合、所望により、分散剤、分散助剤と共に使用することができる。上記分散剤としては、例えば、カチオン系、アニオン系、ノニオン系の適宜の分散剤を挙げることができる。また、上記分散助剤としては、例えば、顔料誘導体を挙げることができる。なお、分散剤及び分散助剤の含有量は、本発明の目的を阻害しない範囲内で適宜決定することが可能である。
【００４３】
−（Ｂ）バインダー樹脂−
本発明における（Ｂ）バインダー樹脂としては、特に限定されるものではないが、酸性官能基を有する重合体を含有することが好ましい。酸性官能基としては、例えば、カルボキシル基、フェノール性水酸基、イミド酸基（−ＣＯ−ＮＨ−ＣＯ−）、スルホ基、スルフィノ基、スルフェノ基、リン酸基等を挙げることができ、中でも、後述する溶媒への溶解性の点から、カルボキシル基が好ましい。
【００４４】
カルボキシル基を有する重合体としては、例えば、特開平５−１９４６７号公報、特開平６−２３０２１２号公報、特開平７−１４０６５４号公報、特開平７−２０７２１１号公報、特開平８−２５９８７６号公報、特開平０９−３２５４９４号公報、特開平１０−３１３０８号公報、特開平１０−３００９２２号公報、特開平１１−１４０１４４号公報、特開平１１−１７４２２４号公報、特開平１１−２３１５２３号公報、特開平１１−２５８４１５号公報、特開２０００−５６１１８号公報、特開２００２−２９６７７８号公報、特開２００４−１０１７２８号公報、特開２００８−１８１０９５号公報等に開示されている重合体を挙げることができる。
【００４５】
本発明において、（Ｂ）バインダー樹脂は、その酸価を８０〜３００ｍｇＫＯＨ／ｇとすることが好ましい。（Ｂ）バインダー樹脂の酸価の下限値は、特定黄色染料の熱安定性を高めることができる点から、８５ｍｇＫＯＨ／ｇ以上であることがより好ましく、１００ｍｇＫＯＨ／ｇ以上であることが更に好ましい。一方、（Ｂ）バインダー樹脂の酸価の上限値は、アルカリ現像時の特定黄色染料の溶出をより抑制することができる点から、２７０ｍｇＫＯＨ／ｇ以下であることがより好ましい。ここで、「酸価」とは、樹脂１ｇを中和するのに必要なＫＯＨのｍｇ数であり、具体的には、後掲の実施例に記載の方法により測定されるものをいう。また、本発明において、バインダー樹脂の酸価は、バインダー樹脂全体としての酸価を意味する。即ち、酸価の異なる複数種のバインダー樹脂を使用する場合であっても、それらが混合された状態で測定された酸価を意味する。
【００４６】
本発明におけるバインダー樹脂は、ＧＰＣ（溶出溶媒：テトラヒドロフラン）で測定したポリスチレン換算の重量平均分子量（以下、「Ｍｗ」という）が、通常、１，０００〜１００，０００、好ましくは３，０００〜５０，０００である。Ｍｗが小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたりするおそれがある。
また、本発明におけるバインダー樹脂のＭｗと、ＧＰＣ（溶出溶媒：テトラヒドロフラン）で測定したポリスチレン換算の数平均分子量（以下、「Ｍｎ」という）との比（Ｍｗ／Ｍｎ）は、好ましくは１．０〜５．０、より好ましくは１．０〜３．０である。
【００４７】
本発明において、（Ｂ）バインダー樹脂は、単独で又は２種以上を混合して使用することができる。
本発明において、（Ｂ）バインダー樹脂の含有量は、（Ａ）着色剤１００質量部に対して、通常、１０〜１，０００質量部、好ましくは２０〜５００質量部である。
【００４８】
−（Ｃ）多官能性単量体−
本発明における（Ｃ）多官能性単量体は、２個以上の重合性不飽和結合を有する単量体であり、２個以上の（メタ）アクリロイルオキシ基を有する多官能（メタ）アクリレートであることが好ましい。このような化合物としては、例えば、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００４９】
ここで、上記脂肪族ポリヒドロキシ化合物としては、例えば、エチレングリコール、プロピレングリコール、ポリエチレングリコール、ポリプロピレングリコールの如き２価の脂肪族ポリヒドロキシ化合物、グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル(メタ)アクリレート、トリメチロールプロパンジ(メタ)アクリレート、ペンタエリスリトールトリ(メタ)アクリレート、ジペンタエリスリトールペンタ(メタ)アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００５０】
また、上記カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、ビスフェノールＡのエチレンオキサイド及び／又はプロピレンオキサイド変性ジ（メタ）アクリレート、イソシアヌル酸のエチレンオキサイド及び／又はプロピレンオキサイド変性トリ（メタ）アクリレート、トリメチロールプロパンのエチレンオキサイド及び／又はプロピレンオキサイド変性トリ（メタ）アクリレート、ペンタエリスリトールのエチレンオキサイド及び／又はプロピレンオキサイド変性トリ（メタ）アクリレート、ペンタエリスリトールのエチレンオキサイド及び／又はプロピレンオキサイド変性テトラ（メタ）アクリレート、ジペンタエリスリトールのエチレンオキサイド及び／又はプロピレンオキサイド変性ペンタ(メタ)アクリレート、ジペンタエリスリトールのエチレンオキサイド及び／又はプロピレンオキサイド変性ヘキサ(メタ)アクリレート等を挙げることができる。
【００５１】
本発明において、（Ｃ）多官能性単量体は、単独で又は２種以上を混合して使用することができる。
本発明における（Ｃ）多官能性単量体の含有量は、（Ｂ）バインダー樹脂１００質量部に対して、通常、５〜５００質量部、好ましくは２０〜３００質量部である。
【００５２】
−（Ｄ）光重合開始剤−
本発明の着色組成物には、光重合開始剤を含有せしめることにより、着色組成物に感放射線性を付与することもできる。ここでいう「放射線」は、可視光線、紫外線、遠紫外線、電子線、Ｘ線等を含むものを意味する。
本発明に用いる（Ｄ）光重合開始剤は、可視光線、紫外線、遠紫外線、電子線、Ｘ線等の放射線の露光により、上記（Ｃ）多官能性単量体の重合を開始しうる活性種を発生する化合物である。
【００５３】
このような光重合開始剤としては、特に限定されるものではなく、例えば、公知の光ラジカル発生剤を使用することができる。例えば、チオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物等を挙げることができる。
光重合開始剤としては、チオキサントン系化合物、アセトフェノン系化合物、ビイミダゾール系化合物、トリアジン系化合物、Ｏ−アシルオキシム系化合物の群から選ばれる少なくとも１種が好ましい。
【００５４】
本発明における好ましい光重合開始剤のうち、チオキサントン系化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００５５】
また、上記アセトフェノン系化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００５６】
また、上記ビイミダゾール系化合物の具体例としては、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等を挙げることができる。
【００５７】
なお、光重合開始剤としてビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば、２−メルカプトベンゾチアゾール、２−メルカプトベンゾオキサゾール等のメルカプタン系水素供与体、４，４’−ビス（ジメチルアミノ）ベンゾフェノン、４，４’−ビス（ジエチルアミノ）ベンゾフェノン等のアミン系水素供与体を挙げることができる。本発明において、水素供与体は、単独で又は２種以上を混合して使用することができるが、１種以上のメルカプタン系水素供与体と１種以上のアミン系水素供与体とを組み合わせて使用することが、さらに感度を改良することができる点で好ましい。
【００５８】
また、上記トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【００５９】
また、Ｏ−アシルオキシム系化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。
【００６０】
本発明において、アセトフェノン系化合物等のビイミダゾール系化合物以外の光重合開始剤を用いる場合には、増感剤を併用することもできる。このような増感剤としては、例えば、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【００６１】
本発明において、（Ｄ）光重合開始剤は、単独で又は２種以上を混合して使用することができる。
本発明において、（Ｄ）光重合開始剤の含有量は、（Ｃ）多官能性単量体１００質量部に対して、０．０１〜１２０質量部が好ましく、特に１〜１００質量部が好ましい。この場合、光重合開始剤の含有量が少なすぎると、露光による硬化が不十分となるおそれがあり、一方多すぎると、形成された着色層が現像時に基板から脱落しやすくなる傾向がある。
【００６２】
−添加剤−
本発明の着色組成物は、必要に応じて、種々の添加剤を含有することもできる。
添加剤としては、例えば、ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤等を挙げることができる。
【００６３】
−溶媒−
本発明の着色組成物は、通常、溶媒を配合して液状組成物として調製される。本発明における溶媒としては、着色組成物を構成する上記（Ａ）〜（Ｃ）成分や任意的に加えられる他の成分を分散又は溶解し、かつこれらの成分と反応せず、適度の揮発性を有するものである限り、適宜に選択して使用することができる。
【００６４】
このような溶媒としては、例えば、
プロピレングリコールモノメチルエーテル、プロピレングリコールモノエチルエーテル等の（ポリ）アルキレングリコールモノアルキルエーテル類；
プロピレングリコールモノメチルエーテルアセテート、３−メトキシブチルアセテート等の（ポリ）アルキレングリコールモノアルキルエーテルアセテート類；
メチルエチルケトン、メチルｎ−アミルケトン、シクロヘキサノン等のケトン類；
プロピレングリコールジアセテート、１，３−ブチレングリコールジアセテート、１，６−ヘキサンジオールジアセテート等のジアセテート類；
乳酸メチル、乳酸エチル等の乳酸アルキルエステル類；
３−メトキシプロピオン酸メチル、３−メトキシプロピオン酸エチル、３−エトキシプロピオン酸メチル、３−エトキシプロピオン酸エチル等のアルコキシカルボン酸エステル類；
酢酸エチル、酢酸ブチル、酢酸シクロヘキシル等の（シクロ）アルキルエステル類
等を挙げることができる。
【００６５】
本発明において、溶媒は、単独で又は２種以上を混合して使用することができる。
本発明における溶媒の含有量は、得られる着色組成物の塗布性、安定性等の観点から、当該組成物の溶媒を除いた各成分の合計濃度が、通常、５〜５０質量％となる量であり、１０〜４０質量％となる量が好ましい。
【００６６】
カラーフィルタ及びその製造方法
本発明のカラーフィルタは、本発明の着色組成物から形成された着色層を備えるものである。
カラーフィルタを製造する方法としては、第一に次の方法が挙げられる。まず、基板の表面上に、必要に応じて、画素を形成する部分を区画するように遮光層（ブラックマトリックス）を形成する。次いで、この基板上に、例えば、特定黄色染料を含む緑色の着色感放射線性組成物の液状組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去する。その後、ポストベークすることにより、緑色の画素パターンが所定の配列で配置された画素アレイを形成する。
次いで、赤色又は青色の各着色感放射線性組成物の液状組成物を用い、上記と同様にして、各液状組成物の塗布、プレベーク、露光、現像及びポストベークを行って、赤色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。
【００６７】
また、ブラックマトリックスは、スパッタや蒸着により成膜したクロム等の金属薄膜を、フォトリソグラフィー法を利用して所望のパターンとすることにより形成することができるが、黒色の着色感放射線性組成物を用いて、上記画素の形成の場合と同様にして形成することもできる。
【００６８】
カラーフィルタを形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
着色感放射線性組成物の液状組成物を基板に塗布する際には、スプレー法、ロールコート法、回転塗布法（スピンコート法）、スリットダイ塗布法、バー塗布法等の適宜の塗布法を採用することができる。
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
塗布厚さは、乾燥後の膜厚として、通常、０．１〜１０μｍ、好ましくは０．２〜８μｍ、特に好ましくは０．２〜６μｍである。
【００６９】
画素及び／又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができるが、波長が１９０〜４５０ｎｍの範囲にある放射線が好ましい。
放射線の露光量は、一般的には１０〜１０，０００Ｊ／ｍ2が好ましい。
また、上記アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
上記アルカリ現像液には、例えばメタノール、エタノール等の水溶性有機溶剤や界面活性剤等を適量添加することもできる。なお、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
ポストベークの条件は、通常１８０〜２８０℃で１０〜６０分程度である。
このようにして形成された画素の膜厚は、通常０．５〜５μｍ、好ましくは１〜３μｍである。
【００７０】
また、カラーフィルタを製造する第二の方法として、特開平７−３１８７２３号公報、特開２０００−３１０７０６号公報等に開示されている、インクジェット方式により各色の画素を得る方法も採用することができる。この方法においては、まず、基板の表面上に、遮光機能も兼ねた隔壁を形成する。次いで、形成された隔壁内に、例えば、特定黄色染料を含む緑色の着色組成物の液状組成物を、インクジェット装置により吐出したのち、プレベークを行って溶媒を蒸発させる。次いで、この塗膜を必要に応じて露光したのち、ポストベークすることにより硬化させ、緑色の画素パターンを形成する。
次いで、赤色又は青色の各着色組成物の液状組成物を用い、上記と同様にして、赤色の画素パターン及び青色の画素パターンを同一基板上に順次形成する。これにより、赤色、緑色及び青色の三原色の画素パターンが基板上に配置されたカラーフィルタが得られる。但し、本発明においては、各色の画素を形成する順序は、上記のものに限定されない。
なお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。
【００７１】
カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。
このようにして得られる本発明のカラーフィルタは、諸特性に優れるため、カラー液晶表素子、カラー撮像管素子、有機ＥＬ表示素子等に極めて有用である。
【００７２】
カラー液晶表示素子
本発明のカラー液晶表示素子は、本発明のカラーフィルタを具備するものである。
本発明のカラー液晶表示素子は、適宜の構造を採ることができる。例えば、カラーフィルタを、薄膜トランジスター（ＴＦＴ）が配置された駆動用基板とは別の基板上に形成して、駆動用基板とカラーフィルタを形成した基板とが、液晶層を介して対向した構造を採ることができ、さらに薄膜トランジスター（ＴＦＴ）が配置された駆動用基板の表面上にカラーフィルタを形成した基板と、ＩＴＯ（錫をドープした酸化インジュウム）電極を形成した基板とが、液晶層を介して対向した構造を採ることもできる。後者の構造は、開口率を格段に向上させることができ、明るく高精細な液晶表示素子が得られるという利点を有する。
【００７３】
本発明のカラー液晶表示素子は、冷陰極蛍光管（ＣＣＦＬ：Ｃｏｌｄ  Ｃａｔｈｏｄｅ  Ｆｌｕｏｒｅｓｃｅｎｔ  Ｌａｍｐ）の他、白色ＬＥＤを光源とするバックライトユニットを具備することができる。白色ＬＥＤとしては、例えば、独立したスペクトルを有する赤色ＬＥＤと緑色ＬＥＤと青色ＬＥＤを用いて白色光を得る白色ＬＥＤ、赤色ＬＥＤと緑色ＬＥＤと青色ＬＥＤを組み合わせて混色により白色光を得る白色ＬＥＤ、青色ＬＥＤと赤色ＬＥＤと緑色蛍光体を組み合わせて混色により白色光を得る白色ＬＥＤ、青色ＬＥＤと赤色発光蛍光体と緑色発光蛍光体を組み合わせて混色により白色光を得る白色ＬＥＤ、青色ＬＥＤとＹＡＧ系蛍光体の混色により白色光を得る白色ＬＥＤ、青色ＬＥＤと橙色発光蛍光体と緑色発光蛍光体を組み合わせて混色により白色光を得る白色ＬＥＤ、紫外線ＬＥＤと赤色発光蛍光体と緑色発光蛍光体と青色発光蛍光体を組み合わせて混色により白色光を得る白色ＬＥＤ等を挙げることができる。
【００７４】
本発明のカラー液晶表示素子には、ＴＮ（Ｔｗｉｓｔｅｄ  Ｎｅｍａｔｉｃ）型、ＳＴＮ（Ｓｕｐｅｒ  Ｔｗｉｓｔｅｄ  Ｎｅｍａｔｉｃ）型、ＩＰＳ（Ｉｎ−Ｐｌａｎｅｓ  Ｓｗｉｔｃｈｉｎｇ）型、ＶＡ（Ｖｅｒｔｉｃａｌ  Ａｌｉｇｎｍｅｎｔ）型、ＯＣＢ（Ｏｐｔｉｃａｌｌｙ  Ｃｏｍｐｅｎｓａｔｅｄ  Ｂｉｒｅｆｒｉｎｇｅｎｃｅ）型等の適宜の液晶モードが適用できる。
【実施例】
【００７５】
以下、実施例を挙げて、本発明の実施の形態をさらに具体的に説明する。但し、本発明は、下記実施例に限定されるものではない。
【００７６】
＜特定黄色染料の合成＞
合成例１
特定黄色染料１
（１）４−ニトロフタル酸ジ（２−メトキシエチル）の合成
４−ニトロフタル酸２５．０ｇをトルエン２５８ｇと２−メトキシエタノール９０．１ｇの混合溶液に溶解し、さらに硫酸１４．５ｇを加えて、Ｄｅａｎ−Ｓｔａｒｋトラップを用いて水を除きながら加熱還流させた。３時間後、反応液を水に空けて２層分離し、水層をトルエンで抽出した。合わせた有機層を飽和炭酸水素ナトリウム、飽和食塩水で順次洗浄した後、無水硫酸ナトリウムで乾燥した。ろ過後、濃縮し、減圧乾燥して４−ニトロフタル酸ジ（２−メトキシエチル）を薄褐色油状物質として３９．６ｇ（１０２モル％相当）得た。
（２）４−アミノフタル酸ジ（２−メトキシエチル）の合成
還元鉄２８．５ｇを酢酸２６ｇと水４３ｇの混合溶媒に懸濁させ、８０℃で１時間撹拌した。この懸濁液に４−ニトロフタル酸ジ（２−メトキシエチル）３９．６ｇのエタノール（１０７ｇ）溶液を滴下した後、５分間撹拌させた後室温まで冷却した。反応液を０℃に冷却し、炭酸ナトリウム水溶液をゆっくり滴下しｐＨが７〜８となるよう調節した。縣濁液を濃縮後、アセトンを加えて撹拌し、ろ過して得られた溶液を無水硫酸マグネシウムで乾燥した。ろ過後、濃縮、減圧乾燥して４−アミノフタル酸ジ（２−メトキシエチル）を薄褐色個体として３１．０ｇ（４−ニトロフタル酸からの通算収率７３モル％）得た。
（３）特定黄色染料１の合成
下記方法に従って、下記式の特定黄色染料１を得た。
【００７７】
【化４】
2013130632.tif 000005
【００７８】
４−アミノフタル酸ジ（２−メトキシエチル）１５．０ｇを、６．５質量％塩酸２９５ｇに溶解し、０℃で撹拌させた。この溶液に亜硝酸ナトリウム３．６９ｇを水４３ｇに溶解して得られた溶液をゆっくり滴下し、１時間０℃で撹拌して、溶液（溶液１−Ａ）を調製した。
別途、水酸化ナトリウム２．６２ｇを水１３１ｇに溶解して得られた溶液を、１−エチル−１，２−ジヒドロ−６−ヒドロキシ−４−メチル−２−オキソ−３−ピリジンカルボニトリル９．５４ｇに加えて、溶液（溶液１−Ｂ）を調製した。
０℃に冷却した溶液１−Ｂに対し、溶液１−Ａを滴下した。１０分後、炭酸ナトリウム水溶液を滴下して、上記混合液のｐＨが６〜７となるように調整した。沈殿物を濾取し、水で洗浄後、アセトン／水で再沈殿を行った後、６０℃で一晩真空乾燥させて、特定黄色染料１を２０．８ｇ（収率：８５モル％）得た。
【００７９】
合成例２
特定黄色染料２
（１）３−ニトロフタル酸ジ（２−メトキシエチル）の合成
３−ニトロフタル酸１５．０ｇをジメチルスルホキシド７８ｇに溶解し、さらに炭酸水素ナトリウム１７．９ｇ、２−ブロモメチルエーテル２１．７ｇを加えて１２０℃で１．５時間撹拌した。室温まで撹拌しながら冷却し、生成物を析出させた。次に、０℃まで冷却することによって生成物を完全に析出させた後、水２００ｇに空けて室温で３０分間激しく撹拌した。析出物を濾取し、飽和炭酸水素ナトリウム、水で順次洗浄し、減圧乾燥することによって３−ニトロフタル酸ジ（２−メトキシエチル）を白色粉末として１３．８ｇ（５９モル％）得た。
（２）３−アミノフタル酸ジ（２−メトキシエチル）の合成
還元鉄１１．２ｇを酢酸１８ｇと水４６ｇの混合溶媒に懸濁させ、８０℃で１時間撹拌した。この懸濁液に３−ニトロフタル酸ジ（２−メトキシエチル）１５．５ｇのエタノール（４５ｇ）溶液を滴下した後、５分間撹拌させた後室温まで冷却した。反応液を０℃に冷却し、炭酸ナトリウム水溶液をゆっくり滴下しｐＨが７〜８となるよう調整した。縣濁液をセライトろ過後、ろ液を濃縮してアセトンを加えて撹拌し、更にろ過して得られた溶液を無水硫酸マグネシウムで乾燥した。ろ過後、濃縮、減圧乾燥して３−アミノフタル酸ジ（２−メトキシエチル）を白色固体として１５．１ｇ（８８モル％）得た。
（３）特定黄色染料２の合成
下記方法に従って、下記式の特定黄色染料２を得た。
【００８０】
【化５】
2013130632.tif 000006
【００８１】
３−アミノフタル酸ジ（２−メトキシエチル）１１．７ｇを、６．５質量％塩酸２２９ｇに溶解し、０℃で撹拌させた。この溶液に、亜硝酸ナトリウム２．８７ｇを水３４ｇに溶解して得られた溶液をゆっくり滴下し、１時間０℃で撹拌して、溶液（溶液２−Ａ）を調製した。
別途、水酸化ナトリウム２．０５ｇを水１０２ｇに溶解して得られた溶液を、１−エチル−１，２−ジヒドロ−６−ヒドロキシ−４−メチル−２−オキソ−３−ピリジンカルボニトリル７．４１ｇに加えて、溶液（溶液２−Ｂ）を調製した。
０℃に冷却した溶液２−Ｂに対し、溶液２−Ａを滴下した。１０分後、炭酸ナトリウム水溶液を滴下して、上記混合液のｐＨが６〜７となるように調整した。沈殿物を濾取し、水で洗浄後、アセトニトリル／水を用いた再沈殿により精製した後、６０℃で一晩真空乾燥させて、特定黄色染料２を１３．４ｇ（収率：７０モル％）得た。
【００８２】
＜顔料分散液の調製＞
調製例１
着色剤としてＣ．Ｉ．ピグメントグリーン５８を１５質量部、分散剤としてＢＹＫ−ＬＰＮ２１１１６（ビックケミー（ＢＹＫ）社製）１２．５質量部（固形分濃度＝４０質量％）、溶媒としてプロピレングリコールモノメチルエーテルアセテート７２．５質量部を用いて、ビーズミルにより処理して、顔料分散液（Ａ−１）を調製した。
【００８３】
調製例２
着色剤としてＣ．Ｉ．ピグメントイエロー１５０を１５質量部、分散剤としてＢＹＫ−ＬＰＮ２１１１６（ビックケミー（ＢＹＫ）社製）１２．５質量部（固形分濃度＝４０質量％）、溶媒としてプロピレングリコールモノメチルエーテルアセテート７２．５質量部を用いて、ビーズミルにより処理して、顔料分散液（Ａ−２）を調製した。
【００８４】
＜染料溶液の調製＞
調製例３
着色剤として上記合成例１で得られた特定黄色染料１を１０質量部と、溶媒としてシクロヘキサンノン９０質量部を混合し、染料溶液（Ａ−３）を調製した。
【００８５】
調製例４
着色剤として上記合成例２で得られた特定黄色染料２を１０質量部と、溶媒としてシクロヘキサンノン９０質量部を混合し、染料溶液（Ａ−４）を調製した。
【００８６】
＜（Ｂ）バインダー樹脂の合成＞
合成例３
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸２０質量部、スチレン１５質量部、ブチルメタクリレート２５質量部、２−ヒドロキシエチルメタクリレート１５質量部、Ｎ−フェニルマレイミド２５質量部、及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度＝３３質量％）を得た。得られたバインダー樹脂は、Ｍｗ＝１０，５００、Ｍｎ＝５，５００であった。このバインダー樹脂を「バインダー樹脂（Ｂ１）」とする。
【００８７】
合成例４
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸１６質量部、スチレン１５質量部、ブチルメタクリレート２９質量部、２−ヒドロキシエチルメタクリレート１５質量部、Ｎ−フェニルマレイミド２５質量部、及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度＝３３質量％）を得た。得られたバインダー樹脂は、Ｍｗ＝１０，３００、Ｍｎ＝５，２００であった。このバインダー樹脂を「バインダー樹脂（Ｂ２）」とする。
【００８８】
合成例５
冷却管と攪拌機を備えたフラスコに、プロピレングリコールモノメチルエーテルアセテート１００質量部を仕込んで窒素置換した。８０℃に加熱して、同温度で、シクロヘキサノン１００質量部、メタクリル酸４０質量部、スチレン１５質量部、ブチルメタクリレート１０質量部、２−ヒドロキシエチルメタクリレート１０質量部、Ｎ−フェニルマレイミド２５質量部、及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度＝３３質量％）を得た。得られたバインダー樹脂は、Ｍｗ＝１１，０００、Ｍｎ＝５，６００であった。このバインダー樹脂を「バインダー樹脂（Ｂ３）」とする。
【００８９】
合成例６
冷却管と攪拌機を備えたフラスコに、プロピレングリコールモノメチルエーテルアセテート１００質量部を仕込んで窒素置換した。８０℃に加熱して、同温度で、プロピレングリコールモノメチルエーテルアセテート１００質量部、メタクリル酸１２質量部、スチレン１５質量部、ブチルメタクリレート３３質量部、２−ヒドロキシエチルメタクリレート１５質量部、Ｎ−フェニルマレイミド２５質量部、及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度＝３３質量％）を得た。得られたバインダー樹脂は、Ｍｗ＝１０，７００、Ｍｎ＝５，５００であった。このバインダー樹脂を「バインダー樹脂（Ｂ４）」とする。
【００９０】
合成例７
冷却管と攪拌機を備えたフラスコに、プロピレングリコールモノメチルエーテルアセテート１００質量部を仕込んで窒素置換した。８０℃に加熱して、同温度で、シクロヘキサノン１００質量部、メタクリル酸４６質量部、スチレン１５質量部、ブチルメタクリレート４質量部、２−ヒドロキシエチルメタクリレート１０質量部、Ｎ−フェニルマレイミド２５質量部、及び２，２'−アゾビス（２，４−ジメチルバレロニトリル）６質量部の混合溶液を１時間かけて滴下し、この温度を保持して２時間重合した。その後、反応溶液の温度を１００℃に昇温させ、さらに１時間重合することにより、バインダー樹脂溶液（固形分濃度＝３３質量％）を得た。得られたバインダー樹脂は、Ｍｗ＝１０，０００、Ｍｎ＝５，１００であった。このバインダー樹脂を「バインダー樹脂（Ｂ５）」とする。
【００９１】
＜（Ｂ）バインダー樹脂の酸価の測定＞
上記各合成例で得たバインダー樹脂の酸価を下記の要領で測定した。表１に測定結果を示す。
バインダー樹脂溶液０．５ｇを１ｍｇの単位まで精密に秤量し、硝子容器に取り分けた。プロピレングリコールモノメチルエーテルアセテートにより５０ｍＬに希釈した後、フェノールフタレインを添加し、０．１Ｎエタノール性水酸化カリウム水溶液で滴定を行い、ピンク色に着色した点を終点とした。同様に空試験を行なった。バインダー樹脂と空試験の０．１Ｎエタノール性水酸化カリウム水溶液滴下量から酸価（単位：ｍｇＫＯＨ／ｇ）を算出した。
【００９２】
＜着色組成物の調製＞
実施例１
顔料分散液（Ａ−１）３２．７質量部、上記調製例３で得られた染料溶液（Ａ−３）２２．０質量部、バインダー樹脂としてバインダー樹脂（Ｂ１）溶液１２．２質量部、多官能性単量体としてジペンタエリスリトールヘキサアクリレート６．０質量部、光重合開始剤として２−ベンジル−２−ジメチルアミノ−１−（４−モルフォリノフェニル）ブタン−１−オン（チバ・スペシャルティー・ケミカルズ社製、商品名ＩＲＧＡＣＵＲＥ３６９）１．３質量部、及び溶剤としてプロピレングリコールモノメチルエーテルアセテートを混合して、固形分濃度２０質量％の着色組成物（ＣＲ１）を調製した。
【００９３】
色度特性・コントラストの評価
着色組成物（ＣＲ１）を、ガラス基板上に、スピンコーターを用いて塗布した後、８０℃のホットプレートで１０分間プレベークを行って塗膜を形成した。スピンコーターの回転数を変えて同様の操作により、膜厚の異なる３枚の塗膜を形成した。
次いで、これらの基板を室温に冷却したのち、高圧水銀ランプを用い、フォトマスクを介さずに、各塗膜に３６５ｎｍ、４０５ｎｍ及び４３６ｎｍの各波長を含む放射線を２，０００Ｊ／ｍ2の露光量で露光した。その後、これらの基板に対して、２３℃の０．０４質量％水酸化カリウム水溶液からなる現像液を現像圧９．８１×１０-2ＭＰａ（ノズル径１ｍｍ）で吐出することにより、９０秒間シャワー現像を行った。その後、この基板を超純水で洗浄し、風乾した後、更に２３０℃のクリーンオーブン内で３０分間ポストベークを行うことにより、評価用硬化膜を形成した。
【００９４】
得られた３枚の硬化膜について、カラーアナライザー（大塚電子（株）製ＭＣＰＤ２０００）を用い、Ｃ光源、２度視野にて、ＣＩＥ表色系における色度座標値（ｘ，ｙ）を測定した。また、得られた硬化膜の膜厚を、ＫＬＡ−Ｔｅｎｃｏｒ製アルファステップＩＱを用いて測定した。測定結果より、色度座標値ｙ＝０．５９０での色度座標値ｘ、刺激値（Ｙ）及び膜厚を求めた。評価結果を表１に示す。刺激値（Ｙ）が大きいほど光透過率（輝度）が高く、膜厚が薄いほど着色力が高いことを示す。
【００９５】
更に、硬化膜が形成された基板を２枚の偏向板で挟み、背面側から蛍光灯（波長範囲３８０〜７８０ｎｍ）で照射しつつ前面側の偏向板を回転させ、輝度計ＬＳ−１００（ミノルタ（株）製）により透過する光強度の最大値と最小値を測定した。そして、各々の硬化膜について、最大値を最小値で除した値をコントラスト比とした。測定結果より、色度座標値ｙ＝０．５９０でのコントラスト比を求めた。評価結果を表１に示す。
【００９６】
実施例２
バインダー樹脂（Ｂ１）に代えてバインダー樹脂（Ｂ２）を用いた以外は、実施例１と同様にして、固形分濃度２０質量％の着色組成物（ＣＲ２）を調製した。着色組成物（ＣＲ１）に代えて着色組成物（ＣＲ２）を用いたこと以外は、実施例１と同様にして色度特性・コントラストについて評価を行った。評価結果を表１に示す。
【００９７】
実施例３
バインダー樹脂（Ｂ１）に代えてバインダー樹脂（Ｂ３）を用いた以外は、実施例１と同様にして、固形分濃度２０質量％の着色組成物（ＣＲ３）を調製した。着色組成物（ＣＲ１）に代えて着色組成物（ＣＲ３）を用いたこと以外は、実施例１と同様にして色度特性・コントラストについて評価を行った。評価結果を表１に示す。
【００９８】
実施例４
バインダー樹脂（Ｂ１）に代えてバインダー樹脂（Ｂ４）を用いた以外は、実施例１と同様にして、固形分濃度２０質量％の着色組成物（ＣＲ４）を調製した。着色組成物（ＣＲ１）に代えて着色組成物（ＣＲ４）を用いたこと以外は、実施例１と同様にして色度特性・コントラストについて評価を行った。評価結果を表１に示す。
【００９９】
実施例５
バインダー樹脂（Ｂ１）に代えてバインダー樹脂（Ｂ５）を用いた以外は、実施例１と同様にして、固形分濃度２０質量％の着色組成物（ＣＲ５）を調製した。着色組成物（ＣＲ１）に代えて着色組成物（ＣＲ５）を用いたこと以外は、実施例１と同様にして色度特性・コントラストについて評価を行った。評価結果を表１に示す。
【０１００】
実施例６
顔料分散液（Ａ−１）３２．７質量部、上記調製例４で得られた染料溶液（Ａ−４）２４．０質量部、バインダー樹脂としてバインダー樹脂（Ｂ１）溶液１２．２質量部、多官能性単量体としてジペンタエリスリトールヘキサアクリレート６．０質量部、光重合開始剤として２−ベンジル−２−ジメチルアミノ−１−（４−モルフォリノフェニル）ブタン−１−オン（チバ・スペシャルティー・ケミカルズ社製、商品名ＩＲＧＡＣＵＲＥ３６９）１．３質量部、及び溶剤としてプロピレングリコールモノメチルエーテルアセテートを混合して、固形分濃度２０質量％の着色組成物（ＣＲ６）を調製した。着色組成物（ＣＲ１）に代えて着色組成物（ＣＲ６）を用いたこと以外は、実施例１と同様にして色度特性・コントラストについて評価を行った。評価結果を表１に示す。
【０１０１】
比較例１
顔料分散液（Ａ−１）２８．０質量部、顔料分散液（Ａ−２）１８．７質量部、バインダー樹脂としてバインダー樹脂（Ｂ１）溶液１１．４質量部、多官能性単量体としてジペンタエリスリトールヘキサアクリレート５．６質量部、光重合開始剤として２−ベンジル−２−ジメチルアミノ−１−（４−モルフォリノフェニル）ブタン−１−オン（チバ・スペシャルティー・ケミカルズ社製、商品名ＩＲＧＡＣＵＲＥ３６９）１．３質量部、及び溶剤としてプロピレングリコールモノメチルエーテルアセテートを混合して、固形分濃度２０質量％の着色組成物（ＣＲ７）を調製した。着色組成物（ＣＲ１）に代えて着色組成物（ＣＲ７）を用いたこと以外は、実施例１と同様にして色度特性・コントラストについて評価を行った。評価結果を表１に示す。
【０１０２】
【表１】
2013130632.tif 000007
【０１０３】
表１において、「Ｇ５８」とはＣ．Ｉ．ピグメントグリーン５８を、「Ｙ１５０」とはＣ．Ｉ．ピグメントイエロー１５０を、それぞれ意味する。